단지 예 로서 제공 하 고 , 크롬 옥사이드 - 기반 촉매 를 화학 적 으로 환원 하 기 위한 또 다른 예시 적 인 방법 에서 , 피 큐 코 포레이 션 ( PQ Corporation ) 으로부터 의 0 . 5 중량 % Cr 함유 C 35100 MS 실리카 지 지체 3 그램 을 600 ℃ 에서 공기 로 활성 화 하 였 다 . 활성 화 된 촉매 는 불활성 기체 분위기 하 에서 교반 막대 를 사용 하 여 50 - mL 플라스크 에 넣 었 다 . 건조 탈기 된 헥산 35 mL 를 첨가 하 였 고 , 혼합물 을 50 ℃ 로 가열 하 였 다 . 이어서 , 환원제 DEAlE 를 주사기 를 통해 원 하 는 환원제 / 크롬 비율 로 첨가 하 였 다 ( 모든 환원제 는 헥산 중 20 내지 25 중량 % 임 ) . 30 분 후 , 건조 를 시작 하 였 다 . 건조 는 높 은 진공 하 에서 또는 질소 퍼지 를 사용 하 여 수행 할 수 있 다 . 촉매 는 사용 할 때 까지 질소 하 에서 보관 하 였 다 . 이 방법 으로 제조 한 촉매 에 대한 정보 는 미국 특허 번호 6 , 989 , 344 에서 발견 된다 .